(57)【特許請求の範囲】
【請求項１】
シリコーン樹脂、硬化触媒及び白色顔料を含み、
前記シリコーン樹脂が、
（Ａ１）成分：下記式（１）で表されるシルセスキオキサン骨格と、下記式（１ａ）で表される基及び下記式（１ｂ）で表される基とを有するシリコーン化合物であり、該シリコーン化合物１分子当たりに存在する前記式（１ａ）で表される基の数をａとし、前記式（１ｂ）で表される基の数をｂとした場合、ａ＋ｂ＝４であり、０．５≦ａ≦３．５、０．５≦ｂ≦３．５である、化合物と、
【化１】
0006343552.tif 000007
（Ａ２）成分：下記式（２）で表されるシリコーン化合物と、
【化２】
0006343552.tif 000008
［式（２）中、ｎは７〜９の数を示す。］
（Ａ３）成分：下記式（３）で表される化合物と、
【化３】
0006343552.tif 000009
を含有し、
前記白色顔料が、酸化チタン、酸化亜鉛、アルミナ、酸化マグネシウム、酸化アンチモン、酸化ジルコニウム及び無機中空粒子からなる群より選ばれる少なくとも１種を含む、光反射用熱硬化性樹脂組成物。
【請求項２】
前記シリコーン樹脂中、前記（Ａ２）成分の前記（Ａ１）成分１００質量部に対する含有割合が１〜２０質量部であり、前記（Ａ３）成分の前記（Ａ１）成分１００質量部に対する含有割合が０．１〜３質量部である、請求項１に記載の光反射用熱硬化性樹脂組成物。
【請求項３】
前記白色顔料の含有量が、前記熱硬化性樹脂組成物の全量を基準として１０〜９０体積％の範囲内である、請求項１又は２に記載の光反射用熱硬化性樹脂組成物。
【請求項４】
請求項１〜３のいずれか一項に記載の光反射用熱硬化性樹脂組成物の硬化物を備える、光半導体素子搭載用基板。
【請求項５】
底面及び壁面から構成される凹部を有し、当該凹部の前記底面が光半導体素子の搭載部であり、
前記凹部の前記壁面の少なくとも一部が、請求項１〜３のいずれか一項に記載の光反射用熱硬化性樹脂組成物の硬化物からなる、光半導体素子搭載用基板。
【請求項６】
基板と、当該基板上に設けられた第１の接続端子及び第２の接続端子とを備え、
前記第１の接続端子と前記第２の接続端子との間に、請求項１〜３のいずれか一項に記載の光反射用熱硬化性樹脂組成物の硬化物を有する、光半導体素子搭載用基板。
【請求項７】
請求項４〜６のいずれか一項に記載の光半導体素子搭載用基板と、当該光半導体素子搭載用基板に搭載された光半導体素子と、を有する、光半導体装置。
【請求項８】
底面及び壁面から構成される凹部を有する光半導体素子搭載用基板の製造方法であって、  前記凹部の前記壁面の少なくとも一部を、請求項１〜３のいずれか一項に記載の光反射用熱硬化性樹脂組成物をトランスファー成形して形成する工程、
を備える、光半導体素子搭載用基板の製造方法。
【発明の詳細な説明】
【技術分野】
【０００１】
本発明は、光半導体素子と蛍光体等の波長変換手段とを組み合わせた光半導体装置に用いられる光反射用熱硬化性樹脂組成物、これを用いた光半導体素子搭載用基板及びその製造方法、並びに光半導体装置に関する。
【背景技術】
【０００２】
近年、ＬＥＤ（Ｌｉｇｈｔ  Ｅｍｉｔｔｉｎｇ  Ｄｉｏｄｅ：発光ダイオード）等の光半導体素子と蛍光体とを組み合わせた光半導体装置は、高エネルギー効率及び長寿命等の利点から、屋外用ディスプレイ、携帯液晶バックライト、及び車載用途等様々な用途に適用され、その需要が拡大している。
【０００３】
これに伴って、ＬＥＤデバイスの高輝度化が進み、素子の発熱量増大によるジャンクション温度の上昇、又は、直接的な光エネルギーの増大による素子材料の劣化が問題視され、近年、熱劣化及び光劣化に対して耐性を有する素子材料の開発が課題となっている。
【０００４】
こうした状況下、熱又は光に起因する輝度低下の問題を防止する技術として、下記特許文献１には、光半導体素子が搭載される部位に光反射率の高いリフレクターを設けた光半導体素子搭載用基板が提案されている。また、特許文献１には、トランスファー成形によりリフレクターを形成することが開示されており、その材料として、エポキシ樹脂、硬化剤、硬化触媒、白色顔料等を含有する光反射用熱硬化性樹脂組成物が提案されている。
【先行技術文献】
【特許文献】
【０００５】
【特許文献１】特開２００６−１４０２０７号公報
【発明の概要】
【発明が解決しようとする課題】
【０００６】
ところで、ＬＥＤパッケージの製造では、光半導体素子搭載用基板と光半導体素子との接続、光半導体素子の樹脂封止、基板実装時のはんだリフロー等の高温プロセスを経る。光反射用熱硬化性樹脂組成物を用いて作製された光半導体素子搭載用基板の場合、樹脂材料が熱により変色すると、ＬＥＤパッケージにおける初期の光学特性の確保が困難となる傾向にある。加えて、光半導体素子搭載用基板には、高温下で長時間使用された際にも光学特性を維持することが求められている。
【０００７】
本発明は、上記事情に鑑みてなされたものであり、十分な光反射率及び成形加工性を有し、耐熱着色性に優れた光反射用熱硬化性樹脂組成物、それを用いた光半導体素子搭載用基板及びその製造方法、並びに、光半導体装置を提供することを目的とする。
【課題を解決するための手段】
【０００８】
上記課題を解決するために、本発明者らが鋭意検討した結果、シリコーン樹脂及び白色顔料を含む熱硬化性樹脂組成物におけるシリコーン樹脂成分として、高度に化学構造が制御された特定のシリコーン樹脂を配合させることにより、光反射率の高い成形体をトランスファー成形により形成することができると共に、高温での熱処理後における成形体の光反射率の低下を従来よりも小さくすることができることを見出し、本発明を完成するに至った。
【０００９】
本発明は、後述する特定のシリコーン樹脂、硬化触媒及び白色顔料を含む、光反射用熱硬化性樹脂組成物に関する。
【００１０】
上記白色顔料は、酸化チタン、酸化亜鉛、アルミナ、酸化マグネシウム、酸化アンチモン、酸化ジルコニウム及び無機中空粒子からなる群より選ばれる少なくとも１種を含むことが好ましい。上記白色顔料の含有量は、光反射用熱硬化性樹脂組成物の全量を基準として１０〜９０体積％であるとよい。
【００１１】
別の側面において、本発明は、上記光反射用熱硬化性樹脂組成物の硬化物を備える、光半導体素子搭載用基板に関する。当該光半導体素子搭載用基板は、底面及び壁面から構成される凹部を有し、当該凹部の底面が光半導体素子の搭載部であってもよい。この場合、凹部の壁面の少なくとも一部が、上記光反射用熱硬化性樹脂組成物の硬化物である。当該光半導体素子搭載用基板は、基板と、当該基板上に設けられた第１の接続端子及び第２の接続端子と、第１の接続端子と第２の接続端子との間に設けられた、上記光反射用熱硬化性樹脂組成物の硬化物と、を備えていてもよい。
【００１２】
さらに別の側面において、本発明は、上記光半導体素子搭載用基板と、当該光半導体素子搭載用基板に搭載された光半導体素子と、を具備する、光半導体装置に関する。
【００１３】
さらに別の側面において、本発明は、底面及び壁面から構成される凹部を有する光半導体素子搭載用基板の製造方法に関する。本発明に係る製造方法は、凹部の壁面の少なくとも一部を、上記光反射用熱硬化性樹脂組成物をトランスファー成形して形成する工程を備える。
【発明の効果】
【００１４】
本発明によれば、十分な光反射率及び成形加工性を有し、耐熱着色性に優れた光反射用熱硬化性樹脂組成物、それを用いた光半導体素子搭載用基板及びその製造方法、並びに、光半導体装置を提供することができる。
【図面の簡単な説明】
【００１５】
【図１】光半導体素子搭載用基板の好適な一実施形態を示す斜視図である。
【図２】光半導体素子搭載用基板を製造する工程の一実施形態を示す概略図である。
【図３】光半導体素子搭載用基板に光半導体素子を搭載した状態の一実施形態を示す斜視図である。
【図４】光半導体装置の一実施形態を示す模式断面図である。
【図５】光半導体装置の他の実施形態を示す模式断面図である。
【図６】光半導体装置の他の実施形態を示す模式断面図である。
【図７】銅張積層板の好適な一実施形態を示す模式断面図である。
【図８】銅張積層板を用いて作製された光半導体装置の一例を示す模式断面図である。
【図９】光半導体装置の他の実施形態を示す模式断面図である。
【発明を実施するための形態】
【００１６】
以下、本発明の好適な実施形態について詳細に説明する。ただし、本発明は以下の実施形態に限定されるものではない。
【００１７】
（光反射用熱硬化性樹脂組成物）
本実施形態の光反射用熱硬化性樹脂組成物は、（Ａ）シリコーン樹脂（以下、場合により「（Ａ）成分」と表記する）、（Ｂ）硬化触媒（以下、場合により「（Ｂ）成分」表記する）、及び（Ｃ）白色顔料（以下、場合により「（Ｃ）成分」表記する）を含む。以下、（Ａ）〜（Ｃ）成分について説明する。また、光反射用熱硬化性樹脂組成物を、単に、熱硬化性樹脂組成物と表記することがある。
【００１８】
（Ａ）成分：シリコーン樹脂
本実施形態に係る（Ａ）シリコーン樹脂は、（Ａ１）成分、（Ａ２）成分及び（Ａ３）成分を含有する。
【００１９】
（Ａ１）成分は、下記式（１）で表されるシルセスキオキサン骨格と、下記式（１ａ）で表される基及び下記式（１ｂ）で表される基とを有するシリコーン化合物であり、該シリコーン化合物１分子当たりに存在する式（１ａ）で表される基の数をａとし、式（１ｂ）で表される基の数をｂとした場合、ａ＋ｂ＝４であり、０．５≦ａ≦３．５、０．５≦ｂ≦３．５である、化合物である。
【００２０】
【化１】
0006343552.tif 000002
【００２１】
ａの範囲は、０．５〜３．５であり、好ましくは１．０〜３．０である。また、ｂの範囲は０．５〜３．５であり、好ましくは１．０〜３．０である。
【００２２】
ａ及びｂの値は、化合物の１Ｈ−ＮＭＲ分析、及び、ゲルパーミエーションクロマトグラフィー（ＧＰＣ）法で分析した分子量から算出することができる。
【００２３】
（Ａ１）成分は、ダブルデッカー型シルセスキオキサン骨格を有するシリコーン化合物であり、結合エネルギーの高い結合を有すると共に、ダブルデッカー型シルセスキオキサン骨格が疎水性を示し、熱硬化後の耐湿性を向上させる性質を有する。このような化合物と、硬化触媒及び白色顔料とを組み合わせることにより得られる光反射用熱硬化性樹脂組成物は、十分に高い成形加工性を有し、高温環境下での酸化劣化による着色を抑制しつつ、光反射率が高く、耐熱着色性に優れた成形体を形成することができる。
【００２４】
（Ａ１）成分は、作業環境内で液状であることが好ましく、具体的には融点又は軟化点が２５℃以下であることが好ましく、５℃以下であることがより好ましい。（Ａ１）成分の融点又は軟化点が２５℃より大きい場合は、光反射用硬化性樹脂組成物を調製する際、白色顔料の分散性を向上するためにヒーター等の電熱器による加熱が必要となる。（Ａ１）成分の融点又は軟化点が２５℃より大きいと、光反射用硬化性樹脂組成物を調製する際の加熱による過剰な化学反応が進行することを防ぐために、温度管理のため設備、温度観測装置等の付帯設備が必要となることがある。
【００２５】
（Ａ１）成分は、例えば、国際公開第２０１１／１４５６３８号に開示されている製造方法を参照して合成することができる。
【００２６】
（Ａ１）成分としては、硬化後の硬度が高いという観点、並びに、白色顔料及び他の無機充填剤との混合時に分離が少なく、混合作業時の取扱い性及びトランスファー成形性が良好であるという観点から、数平均分子量（Ｍｎ）３０００未満のものが好ましく、２０００未満のものがより好ましく、１５００未満のものが更に好ましい。（Ａ１）成分のＭｎの下限値は、１２００程度である。
【００２７】
「数平均分子量（Ｍｎ）」は、ゲルパーミエーションクロマトグラフィー（ＧＰＣ）法に従って標準ポリスチレンによる検量線を用いて測定した値を指す。具体的には、ＧＰＣ測定装置として、日本分光（株）製  高速液体クロマトグラフ  ＨＰＬＣ  ＬＣ−２０００Ｐｌｕｓシリーズ、カラムＳｈｏｄｅｘ  ＫＦ８０４Ｌ（昭和電工（株）製）（直列に２本接続）を使用し、溶離液としてテトラヒドロフラン（ＴＨＦ）、カラム温度４０℃、流量１ｍＬ／分の条件で測定できる。
【００２８】
（Ａ１）成分の粘度は、白色顔料と均一に混合でき、良好な作業性を得る観点から、２５℃において１Ｐａ・ｓ以上が好ましく、３Ｐａ・ｓ以上がより好ましい。（Ａ１）成分の粘度の上限値は、１０Ｐａ・ｓ程度である。
【００２９】
「２５℃における粘度」は、東機産業（株）製  ＴＶ−２２形コーンプレートタイプ粘度計を用いて測定できる。
【００３０】
（Ａ２）成分は、下記式（２）で表されるシリコーン化合物である。式（２）において、ｎは７〜９を満たす数である。
【化２】
0006343552.tif 000003
【００３１】
式（２）で表されるシリコーン化合物は、市販の両末端ビニル基含有ジメチルポリシロキサンを用いることができる。
【００３２】
（Ａ３）成分は、下記式（３）で表される化合物である。
【化３】
0006343552.tif 000004
【００３３】
式（３）で表される化合物としては、例えば、ＪＮＣ（株）製のサイラエース（登録商標）Ｓ５１０を挙げることができる。
【００３４】
（Ａ）成分中の（Ａ２）成分の含有割合は、（Ａ１）成分１００質量部に対して１〜２０質量部であることが好ましい。また、（Ａ）成分中に含まれる（Ａ３）成分の含有割合は、（Ａ１）成分１００質量部に対して０．１〜３質量部であることが好ましい。
【００３５】
（Ａ）成分の含有量は、熱硬化性樹脂組成物の全量基準で、０．１〜４０質量％であることが好ましく、３〜３０質量％であることがより好ましく、５〜２０質量％であることが更に好ましい。
【００３６】
（Ａ）成分であるシリコーン樹脂は、商業的に入手可能なものを使用することができ、例えば、ＪＮＣ株式会社製の商品名「ＣＲ−３０３３」が挙げられる。
【００３７】
（Ｂ）成分：硬化触媒
本実施形態に係る（Ｂ）成分である硬化触媒としては、（Ａ１）成分及び（Ａ２）成分のヒドロシリル化反応を促進する触媒活性を有するものであれば特に限定されない。（Ｂ）成分としては、例えば、カルステッド触媒、白金の単体、アルミナ、シリカ、カーボンブラック等の担体に固体白金を担持させたもの、塩化白金酸、塩化白金酸とアルコール、アルデヒド、ケトン等との錯体、白金−オレフィン錯体、白金−ビニルシロキサン錯体、白金−ホスフィン錯体、白金−ホスファイト錯体及びジカルボニルジクロロ白金が挙げられる。これらの硬化触媒は単独で使用してもよく、２種以上併用してもよい。
【００３８】
白金−オレフィン錯体としては、例えば、Ｐｔ（ＣＨ２＝ＣＨ２）２（ＰＰｈ３）２及びＰｔ（ＣＨ２＝ＣＨ２）２Ｃｌ２が挙げられる。白金−ビニルシロキサン錯体としては、例えば、白金−２，４，６，８−テトラメチル−２，４，６，８−テトラビニルシクロテトラシロキサン錯体、白金−（ＶｉＭｅ２ＳｉＯＳｉＭｅ２Ｖｉ）ｎ及び白金−［（ＭｅＶｉＳｉＯ）４］ｍが挙げられる。白金−ホスフィン錯体としては、例えば、白金−（ＰＰｈ３）４及び白金−（ＰＢｕ３）４）が挙げられる。白金−ホスファイト錯体としては、例えば、白金−［Ｐ（ＯＰｈ）３］４及び白金［Ｐ（ＯＢｕ）３］４が挙げられる。式中、Ｍｅはメチル基を、Ｂｕはブチル基を、Ｖｉはビニル基を、Ｐｈはフェニル基をそれぞれ表し、ｎ及びｍは、整数を表す。
【００３９】
これらの硬化触媒の中でも、触媒活性の点から、塩化白金酸、白金−オレフィン錯体又は白金−ビニルシロキサン錯体が好ましい。
【００４０】
光反射用熱硬化性樹脂組成物中の（Ｂ）成分の含有量は特に限定されないが、トランスファー成形時に十分な硬化性を有するために、（Ａ）成分１００質量部に対して、０．０１〜０．５質量部が好ましく、０．０１〜０．３質量部がより好ましく、０．０１〜０．２質量部が更に好ましい。
【００４１】
（Ｃ）成分：白色顔料
本実施形態に係る（Ｃ）成分である白色顔料としては、例えば、酸化チタン、酸化亜鉛、アルミナ、酸化マグネシウム、酸化アンチモン、酸化ジルコニウム及び無機中空粒子が挙げられる。これらは、単独で使用しても、２種以上を併用してもよい。光反射特性の観点からは、酸化チタンを用いることが好ましい。
【００４２】
無機中空粒子は、酸化チタン、酸化亜鉛、アルミナ、酸化マグネシウム、酸化アンチモン、酸化ジルコニウム以外の材料から形成された粒子である。無機中空粒子としては、例えば、珪酸ソーダガラス、アルミ珪酸ガラス、硼珪酸ソーダガラス又はシラスの粒子が挙げられる。
【００４３】
白色顔料の中心粒径は、０．１μｍ〜５０μｍの範囲にあることが好ましい。この中心粒径が０．１μｍ未満であると粒子が凝集し易く分散性が悪くなる傾向があり、５０μｍを超えると硬化物の光反射特性が十分に得られ難くなる傾向がある。
【００４４】
白色顔料の含有量は、熱硬化性樹脂組成物の全量基準で１０〜９０体積％の範囲であることが好ましく、１０〜８５体積％の範囲であることがより好ましい。白色顔料の含有量が１０体積％未満であると、硬化物の光反射特性が十分に得られ難くなり、８５体積％を超えると、熱硬化性樹脂組成物の成形性が悪くなり、光半導体素子搭載用基板等の作製が困難となる可能性がある。
【００４５】
光反射用熱硬化性樹脂組成物は、上述した成分以外に、無機充填剤、酸化防止剤、離型剤、分散剤、イオン捕捉剤等の各種添加剤を更に含有することができる。
【００４６】
無機充填剤としては、例えば、溶融球状シリカ、破砕状シリカ、シリカ、酸化アンチモン、水酸化アルミニウム、水酸化マグネシウム、硫酸バリウム、炭酸マグネシウム及び炭酸バリウムが挙げられる。無機充填剤の中心粒径は、白色顔料とのパッキング効率を向上させる観点から、１〜１００μｍの範囲内にあることが好ましい。無機充填剤の含有量は、熱硬化性樹脂組成物の全量を基準として、５〜７５体積％の範囲であることが好ましい。
【００４７】
光反射用熱硬化性樹脂組成物には、必要に応じてカップリング剤等が添加されていてもよい。この場合、（Ａ）成分の樹脂成分と、白色顔料、無機充填剤等の無機成分との界面接着性を向上させることができる。カップリング剤としては、例えば、シランカップリング剤、チタネート系カップリング剤等が挙げられる。シランカップリング剤としては、一般にエポキシシラン系、アミノシラン系、カチオニックシラン系、ビニルシラン系、アクリルシラン系、メルカプトシラン系及びこれらの複合系等、公知の化合物を用いることができる。カップリング剤の使用量は、無機成分に対する表面被覆量を考慮して適宜調整することが好ましいが、硬化性を向上させる観点から、熱硬化性樹脂組成物全量を基準として５質量％以下とすることが好ましい。白色顔料、無機充填剤等の無機成分が予め上記カップリング剤で処理されていてもよい。
【００４８】
光反射用熱硬化性樹脂組成物には、保存安定性を改良する目的、又は、製造過程でのヒドロシリル化反応の反応性を調整する目的で、硬化遅延剤を添加してもよい。硬化遅延剤としては、例えば、脂肪族不飽和結合を含有する化合物、有機リン化合物、有機イオウ化合物、窒素含有化合物、スズ系化合物、有機過酸化物等が挙げられる。
【００４９】
脂肪族不飽和結合を含有する化合物として、プロパルギルアルコール類、エン−イン化合物類、マレイン酸エステル類等が例示される。有機リン化合物としては、トリオルガノフォスフィン類、ジオルガノフォスフィン類、オルガノフォスフォン類、トリオルガノフォスファイト類等が例示される。有機イオウ化合物としては、オルガノメルカプタン類、ジオルガノスルフィド類、硫化水素、ベンゾチアゾール、ベンゾチアゾールジサルファイド等が例示される。窒素含有化合物としては、アンモニア、１〜３級アルキルアミン類、アリールアミン類、尿素、ヒドラジン等が例示される。スズ系化合物としては、ハロゲン化第一スズ２水和物、カルボン酸第一スズ等が例示される。有機過酸化物としては、ジ−ｔ−ブチルペルオキシド、ジクミルペルオキシド、ベンゾイルペルオキシド、過安息香酸ｔ−ブチル等が例示される。
【００５０】
これらの硬化遅延剤のうち、遅延活性が良好で、無色又は例えば淡黄色の比較的着色していないものが好ましい。硬化遅延剤は、単独で用いても、２種以上を併用してもよい。
【００５１】
硬化遅延剤の添加量は、使用する硬化触媒１ｍｏｌに対し、０．１〜１００００ｍｏｌの範囲が好ましく、１〜５０ｍｏｌの範囲がより好ましい。
【００５２】
光反射用熱硬化性樹脂組成物には、特性を改質する目的で、（Ａ）成分以外の熱硬化性樹脂を特性に悪影響を及ぼさない範囲で添加することが可能である。熱硬化性樹脂としては、エポキシ樹脂、アクリル樹脂、シアナート樹脂、フェノール樹脂、ポリイミド樹脂、ポリアミドイミド樹脂、ウレタン樹脂等が例示されるが、これに限定されるものではない。これらのうち、電子部品としての利便性が高く金属部品との接着性等に優れるという観点から、エポキシ樹脂が好ましい。上記熱硬化性樹脂としては、無色、又は、淡黄色のような比較的着色していないものが好ましい。
【００５３】
エポキシ樹脂としては、特に限定されないが、例えば、ヘキサフルオロビスフェノールＡ型ジグリシジルエーテル、水素化ビスフェノールＡ型ジグリシジルエーテル、ビスフェノールＡジグリシジルエーテル、２，２’−ビス（４−グリシジルオキシシクロヘキシル）プロパン、３，４−エポキシシクロヘキシルメチル−３，４−エポキシシクロヘキサンカーボキシレート、ビニルシクロヘキセンジオキサイド、２−（３，４−エポキシシクロヘキシル）−５，５−スピロ−（３，４−エポキシシクロヘキサン）−１，３−ジオキサン、ビス（３，４−エポキシシクロヘキシル）アジペート、１，２−シクロプロパンジカルボン酸ビスグリシジルエステル、トリグリシジルイソシアヌレート、モノアリルジグリシジルイソシアヌレート及びジアリルモノグリシジルイソシアヌレートが挙げられる。エポキシ樹脂を用いる場合、硬化剤として、ヘキサヒドロ無水フタル酸、メチルヘキサヒドロ無水フタル酸、テトラヒドロ無水フタル酸、水素化メチルナジック酸無水物、トリメリット酸無水物、ピロメリット酸無水物、１，４−シクロヘキサンジカルボン酸等の脂肪族酸又はこれらの無水物を更に添加するとよい。これらのエポキシ樹脂又は硬化剤は、それぞれ単独で用いても、複数のものを組み合わせて用いてもよい。
【００５４】
光反射用熱硬化性樹脂組成物は、その用途から、硬化後の波長４４０〜７００ｎｍにおける光反射率が、８０％以上となることが好ましい。この光反射率が８０％未満である場合、光半導体装置の輝度向上に十分に寄与できない傾向がある。本実施形態の光反射用熱硬化性樹脂組成物は、上記光反射率が９０％以上となるものであることが好ましい。また、光半導体装置の輝度を向上させる点で、硬化後の波長４６０ｎｍにおける光反射率が、８０％以上となることが好ましく、９０％以上となることがより好ましい。
【００５５】
耐熱着色性を良好にする観点から、硬化後の成形物が、１５０℃の環境下に１０００時間晒す耐熱性試験の後でも、波長４４０〜８００ｎｍにおいて８０％以上の光反射率を保持することが好ましい。より好ましくは、上述の耐熱性試験後の測定時に、波長４６０ｎｍにおける光反射率が８５％以上となることがより好ましく、９０％以上となることが更に好ましい。このような熱硬化性樹脂組成物の光反射特性は、熱硬化性樹脂組成物を構成する各種成分の配合量を適切に調整することによって実現することができ、より具体的には、無色の熱硬化樹脂成分と高屈折率の白色顔料を高充填することで達成できる。
【００５６】
光反射用熱硬化性樹脂組成物は、先に例示した各種成分を均一に分散混合することによって調製することができ、混合手段、条件等は特に制限されない。調製方法としては、例えば、ミキシングロール、押出機、ニーダー、ロール、エクストルーダー、らいかい機、自転と公転を組み合わせた攪拌混合機等の装置を用いて各種成分を混練し、次いで得られた混練物を冷却及び粉砕する方法が挙げられる。混練形式についても特に限定されないが、溶融混練とすることが好ましい。光反射用熱硬化性樹脂組成物は熱硬化反応性を有する化合物を用いるため、加熱による過剰な化学反応が進行するため、厳密な温度の管理のため、温度観測装置等の付帯設備が必要となり経済上も不利となる。そのような観点から混練は１５〜３０℃の室温で実施することが好ましい。しかしながら場合に応じて加熱を要する際の溶融混練時の条件は、使用する各種成分の種類又は配合量によって適宜決定すればよく、特に制限はないが、例えば、３０〜１００℃の温度範囲で５〜４０分間にわたって実施することが好ましく、３０〜１００℃の温度範囲で１０〜３０分間にわたって実施することがより好ましい。溶融混練の温度が１５℃未満であると、各種成分を十分に溶融混練することが困難であり、分散性が低下する傾向がある。一方、溶融混練を１００℃よりも高温で実施すると、熱硬化性樹脂組成物の高分子量化が進行し、基板等の成形品を成形する前に熱硬化性樹脂組成物が硬化してしまう恐れがある。また、溶融混練の時間が１分未満であると、基板などの成形時に金型から樹脂が染み出し、バリが発生し易い傾向があり、４０分よりも長いと、熱硬化性樹脂組成物の高分子化が進行し、成形前に熱硬化性樹脂組成物が硬化してしまう恐れがある。
【００５７】
（光半導体素子搭載用基板）
本実施形態に係る光半導体素子搭載用基板は、底面及び壁面から構成される凹部を有する。凹部の底面が光半導体素子搭載部（光半導体素子搭載領域）であり、凹部の壁面、すなわち凹部の内周側面の少なくとも一部が本発明の光反射用熱硬化性樹脂組成物の硬化物からなるものである。
【００５８】
図１は、光半導体素子搭載用基板の一実施形態を示す斜視図である。光半導体素子搭載用基板１１０は、Ｎｉ／Ａｇめっき１０４が形成された金属配線１０５（第１の接続端子及び第２の接続端子）と、金属配線１０５（第１の接続端子及び第２の接続端子）間に設けられた絶縁性樹脂成形体１０３’と、リフレクター１０３とを備え、Ｎｉ／Ａｇめっき１０４が形成された金属配線１０５及び絶縁性樹脂成形体１０３’とリフレクター１０３とから形成された光半導体素子搭載領域（凹部）２００を有している。この凹部２００の底面は、Ｎｉ／Ａｇめっき１０４が形成された金属配線１０５及び絶縁性樹脂成形体１０３’から構成され、凹部２００の壁面はリフレクター１０３から構成される。リフレクター１０３及び絶縁性樹脂成形体１０３’が、上述の本実施形態に係る光反射用熱硬化性樹脂組成物の硬化物からなる成形体である。
【００５９】
光半導体素子搭載用基板の製造方法は特に限定されないが、例えば、光反射用熱硬化性樹脂組成物を用いたトランスファー成形により製造することができる。図２は、光半導体素子搭載用基板を製造する工程の一実施形態を示す概略図である。光半導体素子搭載用基板は、例えば、金属箔から打ち抜き、エッチング等の公知の方法により金属配線１０５を形成し、電気めっきによりＮｉ／Ａｇめっき１０４を施す工程（図２（ａ））、次いで、該金属配線１０５を所定形状の金型１５１に配置し、金型１５１の樹脂注入口１５０から光反射用熱硬化性樹脂組成物を注入し、所定の条件でトランスファー成形する工程（図２（ｂ））、そして、金型１５１を外す工程（図２（ｃ））を経て製造することができる。このようにして、光半導体素子搭載用基板には、光反射用熱硬化性樹脂組成物の硬化物からなるリフレクター１０３に周囲を囲まれてなる光半導体素子搭載領域（凹部）２００が形成される。また、凹部２００の底面は、第１の接続端子となる金属配線１０５及び第２の接続端子となる金属配線１０５と、これらの間に設けられ光反射用熱硬化性樹脂組成物の硬化物からなる絶縁性樹脂成形体１０３’とから構成される。なお、上記トランスファー成形の条件としては、金型温度１７０〜２００℃、より好ましくは１７０〜１９０℃、成形圧力０．５〜２０ＭＰａ、より好ましくは２〜８ＭＰａで、６０〜１２０秒間、アフターキュア温度１２０℃〜１８０℃で１〜３時間が好ましい。
【００６０】
（光半導体装置）
本実施形態に係る光半導体装置は、上記光半導体素子搭載用基板と、当該光半導体素子搭載用基板に搭載された光半導体素子とを有する。より具体的な例として、上記光半導体素子搭載用基板と、光半導体素子搭載用基板の凹部内に設けられた光半導体素子と、凹部を充填して光半導体素子を封止する蛍光体含有封止樹脂部とを備える光半導体装置が挙げられる。
【００６１】
図３は、光半導体素子搭載用基板１１０に光半導体素子１００を搭載した状態の一実施形態を示す斜視図である。図３に示すように、光半導体素子１００は、光半導体素子搭載用基板１１０の光半導体素子搭載領域（凹部）２００の所定位置に搭載され、金属配線１０５とボンディングワイヤ１０２により電気的に接続される。図４及び図５は、光半導体装置の一実施形態を示す模式断面図である。図４及び図５に示すように、光半導体装置は、光半導体素子搭載用基板１１０と、光半導体素子搭載用基板１１０の凹部２００内の所定位置に設けられた光半導体素子１００と、凹部２００を充填して光半導体素子を封止する蛍光体１０６を含む透明封止樹脂１０１からなる封止樹脂部とを備えており、光半導体素子１００とＮｉ／Ａｇめっき１０４が形成された金属配線１０５とがボンディングワイヤ１０２又ははんだバンプ１０７により電気的に接続されている。
【００６２】
図６もまた、光半導体装置の一実施形態を示す模式断面図である。図６に示す光半導体装置では、リフレクター３０３が形成されたリード３０４上の所定位置にダイボンド材３０６を介してＬＥＤ素子３００が配置され、ＬＥＤ素子３００とリード３０４とがボンディングワイヤ３０１により電気的に接続され、蛍光体３０５を含む透明封止樹脂３０２によりＬＥＤ素子３００が封止されている。
【００６３】
以上、本発明の好適な実施形態について説明したが、本発明はこれに制限されるものではない。例えば、本発明の光反射用熱硬化性樹脂組成物は光反射コート剤として用いることができる。この実施形態として、銅張積層板、光半導体素子搭載用基板及び光半導体素子について説明する。
【００６４】
本実施形態に係る銅張積層板は、上述した光反射用熱硬化性樹脂組成物を用いて形成された光反射樹脂層と、該白色樹脂層上に積層された銅箔と、を備える。
【００６５】
図７は、銅張積層板の好適な一実施形態を示す模式断面図である。図７に示すように、銅張積層板４００は、基材４０１と、該基材４０１上に積層された白色樹脂層４０２と、該白色樹脂層４０２上に積層された銅箔４０３と、を備えている。ここで、白色樹脂層４０２は、上述した本発明の光反射用熱硬化性樹脂組成物を用いて形成されている。
【００６６】
基材４０１としては、銅張積層板に用いられる基材を特に制限なく用いることができるが、例えば、エポキシ樹脂積層板等の樹脂積層板、光半導体搭載用基板などが挙げられる。
【００６７】
銅張積層板４００は、例えば、本実施形態に係る熱硬化性樹脂組成物を基材４０１表面に塗布し、銅箔４０３を重ね、加熱加圧硬化して上記熱硬化性樹脂組成物からなる白色樹脂層４０２を形成することにより作製することができる。
【００６８】
熱硬化性樹脂組成物の基材４０１への塗布方法としては、例えば、印刷法、ダイコート法、カーテンコート法、スプレーコート法、ロールコート法等の塗布方法を用いることができる。このとき、光反射用熱硬化性樹脂組成物には、塗布が容易となるように溶媒を含有させることができる。なお、溶媒を用いる場合、上述した各成分の配合割合で熱硬化性樹脂組成物全量を基準としたものについては、溶媒を除いたものを全量として設定することが好ましい。
【００６９】
加熱加圧の条件としては、特に限定されないが、例えば、１３０〜１８０℃、０．５〜４ＭＰａ、３０〜６００分間の条件で加熱加圧を行うことが好ましい。
【００７０】
上記銅張積層板を使用し、ＬＥＤ実装用等の光学部材用のプリント配線板を作製することができる。なお、図７に示した銅張積層板４００は、基材４０１の片面に白色樹脂層４０２及び銅箔４０３を積層したものであるが、銅張積層板は、基材４０１の両面に白色樹脂層４０２及び銅箔４０３をそれぞれ積層したものであってもよい。また、銅張積層板は、基材４０１を用いることなく、白色樹脂層４０２及び銅箔４０３のみで構成されていてもよい。この場合、白色樹脂層４０２が基材としての役割をはたすこととなる。この場合、例えば、ガラスクロス等に熱硬化性樹脂組成物を含浸させ、硬化させたものを白色樹脂層４０２とすることができる。
【００７１】
図８は、銅張積層板を用いて作製された光半導体装置の一例を示す模式断面図である。図８に示すように、光半導体装置５００は、光半導体素子４１０と、該光半導体素子４１０が封止されるように設けられた透明封止樹脂４０４とを備える表面実装型の発光ダイオードである。光半導体装置５００において、光半導体素子４１０は、接着層４０８を介して銅箔４０３に接着されており、ボンディングワイヤ４０９により銅箔４０３と電気的に接続されている。
【００７２】
更に、光半導体素子搭載用基板の他の実施形態として、上述した光反射用熱硬化性樹脂組成物を用いて、基材上の複数の導体部材（接続端子）間に形成された白色樹脂層を備える光半導体素子搭載用基板が挙げられる。また、光半導体装置の他の実施形態は、上記の光半導体素子搭載用基板に光半導体素子を搭載してなるものである。
【００７３】
図９は、光半導体装置の好適な一実施形態を示す模式断面図である。図９に示すように、光半導体装置６００は、基材６０１と、該基材６０１の表面に形成された複数の導体部材６０２と、複数の導体部材（接続端子）６０２間に形成された、上記光反射用熱硬化性樹脂組成物からなる白色樹脂層６０３と、を備える光半導体素子搭載用基板に、光半導体素子６１０が搭載され、該光半導体素子６１０が封止されるように透明封止樹脂６０４が設けられた、表面実装型の発光ダイオードである。光半導体装置６００において、光半導体素子６１０は、接着層６０８を介して導体部材６０２に接着されており、ボンディングワイヤ６０９により導体部材６０２と電気的に接続されている。
【００７４】
基材６０１としては、光半導体素子搭載用基板に用いられる基材を特に制限なく用いることができるが、例えば、エポキシ樹脂積層板等の樹脂積層板などが挙げられる。
【００７５】
導体部材６０２は、接続端子として機能するものであり、例えば、銅箔をフォトエッチングする方法等、公知の方法により形成することができる。
【００７６】
光半導体素子搭載用基板は、光反射用熱硬化性樹脂組成物を基材６０１上の複数の導体部材６０２間に塗布し、加熱硬化して上記光反射用熱硬化性樹脂組成物からなる白色樹脂層６０３を形成することにより作製することができる。
【００７７】
光反射用熱硬化性樹脂組成物の基材６０１への塗布方法としては、例えば、印刷法、ダイコート法、カーテンコート法、スプレーコート法、ロールコート法等の塗布方法を用いることができる。このとき、光反射用熱硬化性樹脂組成物には、塗布が容易となるように溶媒を含有させることができる。なお、溶媒を用いる場合、上述した各成分の配合割合で熱硬化性樹脂組成物全量を基準としたものについては、溶媒を除いたものを全量として設定することが好ましい。
【００７８】
光反射用熱硬化性樹脂組成物の塗膜を加熱硬化する際の加熱条件としては、特に限定されないが、例えば、１３０〜１８０℃、３０〜６００分間の条件で加熱を行うことが好ましい。
【００７９】
その後、導体部材６０２表面に余分に付着した樹脂成分は、バフ研磨等により除去し、導体部材６０２からなる回路を露出させ、光半導体素子搭載用基板とする。
【００８０】
また、白色樹脂層６０３と導体部材６０２との密着性を確保するために、導体部材６０２に対して酸化還元処理、ＣＺ処理（メック株式会社製）等の粗化処理を行なうことも好ましい。
【実施例】
【００８１】
以下、実施例及び比較例を挙げて本発明をより具体的に説明する。但し、本発明はこれら実施例に限定されるものではない。
【００８２】
［合成例１］
フェニルトリクロロシラン（１００ｇ）、両末端ジメチルクロロシラン−ポリジメチルシロキサン（５３ｇ）、メチルビニルジクロロシラン（８．５ｇ）及びトルエン２００ｇを１Ｌのフラスコに溶解した後、発熱しないようにゆっくり水中に滴下し加水分解した。その後、還流条件で６０分攪拌した。更に有機層をアルカリで中和し、共沸脱水後、溶剤を留去し、熱硬化型付加反応性シリコーン樹脂Ａ１を合成した。
次に、フェニルトリクロロシラン（１００ｇ）、両末端ジメチルクロロシラン−ポリジメチルシロキサン（５３ｇ）、メチルジクロロシラン（６．９ｇ）をトルエンに溶解した後、発熱しないようにゆっくり水中に滴下し加水分解した。その後還流条件で６０分攪拌した。更に有機層をアルカリで中和し、共沸脱水後、溶剤を留去し、ヒドロシリル基含有熱硬化型付加反応性シリコーン樹脂Ｂ１を得た。
熱硬化型付加反応性シリコーン樹脂Ａ１及びＢ１を１：１で混合したものを熱硬化型付加反応性シリコーン樹脂として使用した。
【００８３】
［合成例２］
メチルトリクロロシラン（１００ｇ）及びトルエン２００ｇを１Ｌのフラスコに入れ、水８ｇ及びイソプロピルアルコール６０ｇの混合液を発熱しないようゆっくり滴下した後、加熱して還流条件で６０分間還流しながら撹拌した。次いで、水２５０ｇを加えて分離した有機層を中性になるまで洗浄した後、共沸脱水後、溶剤を減圧留去することにより、無色透明の固体の縮合型ポリシルセスキオキサンを得た。
【００８４】
［合成例３］
トルエン１００ｇ、白金（０）−２，４，６，８−テトラメチル−２，４，６，８−テトラビニルシクロテトラシロキサン錯体（白金１．７質量％）４０μＬ、トリアリルイソシアヌレート１０ｇ及び１，３，５，７−テトラメチルシクロテトラシロキサン８０ｇを５００ｍＬフラスコに加えて、１２０℃で２時間還流しながら攪拌した。次に、トルエンを減圧留去することにより無色透明のプレポリマーを得た後、トリアリルイソシアヌレート８０ｇを加え、４０℃で１時間混合して、イソシアヌル骨格含有シリコーン樹脂とした。
【００８５】
＜光反射用熱硬化性樹脂組成物の調製＞
（実施例１〜３及び比較例１〜９）
実施例１〜３及び比較例１〜９については、表１及び表２に示す配合割合（質量部）に従って、各成分を配合し、らいかい機によって十分に混練分散することによって白色粘土状の混練物を得た。この混練物を適宜取り扱い易いように手で大きさを調整し光反射用熱硬化性樹脂組成物とした。
【００８６】
なお、各表に示した各原料の配合量の単位は全て質量部であり、「−」の記載部分は該当する原料の配合がないことを意味している。
【００８７】
表１及び２中、＊１〜１３の詳細は以下のとおりである。
＊１：ダブルデッカー型シルセスキオキサン（ＪＮＣ社製、商品名：ＣＲ−３０３３）
＊２：熱硬化型付加反応性シリコーン樹脂（合成例１）
＊３：熱硬化型付加反応性シリコーン樹脂（旭化成ワッカーシリコーン社製、商品名：ＳＩＬＲＥＳ  Ｈ  ６２Ｃ）
＊４：縮合型ポリシルセスキオキサン（シリコーンゲル）（合成例２）
＊５：縮合型ポリシルセスキオキサン（シリコーンゲル）（東レダウコーニング社製、商品名：ＪＣＲ−６１０９）
＊６：イソシアヌル骨格含有シリコーン樹脂（合成例３）
＊７：トリスグリシジルイソシアヌレート（日産化学社製、商品名：ＴＥＰＩＣ−Ｓ）
＊８：ヘキサヒドロ無水フタル酸（新日本理化社製、商品名：ＨＨ）
＊９：白金（０）−２，４，６，８−テトラメチル−２，４，６，８−テトラビニルシクロテトラシロキサン錯体（和光純薬社製、白金１．７質量％）
＊１０：テトラ−ｎ−ブチルホスホニウム−ｏ，ｏ−ジエチルホスホロジチオエート
＊１１：溶融シリカ（電気化学工業社製、商品名：ＦＢ−９５０）
＊１２：溶融シリカ（アドマテックス社製、商品名：ＳＯ−２５Ｒ）
＊１３：酸化チタン（石原産業社製、商品名：ＣＲ６３）
【００８８】
【表１】
0006343552.tif 000005
【００８９】
【表２】
0006343552.tif 000006
【００９０】
＜光反射用熱硬化性樹脂組成物の評価＞
実施例１〜３及び比較例１〜９で得られた光反射用熱硬化性樹脂組成物を、成形金型温度１８０℃、成型圧力１４ＭＰａ、硬化時間３００秒の条件でトランスファー成形した後、１５０℃で２時間の後硬化を行って、厚み３．０ｍｍの試験片を作製した。得られた試験片を用い、下記の方法に従って初期及び熱処理後の光反射率の測定を行った。
【００９１】
（光反射率の測定）
［初期］
上記で得られた試験片について、積分球型分光光度計ＣＭ６００ｄ（コニカミノルタ株式会社製）を用いて、波長４６０ｎｍにおける光反射率を測定した。
【００９２】
［熱処理後］
上記で得られた試験片を１５０℃のオーブン中に入れ、１０００時間の熱処理をそれぞれ施した。各熱処理後の試験片について、上記と同様にして光反射率を測定した。
【００９３】
表１に示すように、実施例１〜３の熱硬化性樹脂組成物によれば、トランスファー成形によって光反射率が十分に高い成形体が得られ、成形体を高温で長時間熱処理した後の反射率低下、即ち着色を高度に抑制できることが確認された。
【符号の説明】
【００９４】
１００…光半導体素子、１０１…透明封止樹脂、１０２…ボンディングワイヤ、１０３…リフレクター、１０３’…絶縁性樹脂成形体、１０４…Ｎｉ／Ａｇめっき、１０５…金属配線、１０６…蛍光体、１０７…はんだバンプ、１１０…光半導体素子搭載用基板、１５０…樹脂注入口、１５１…金型、２００…光半導体素子搭載領域、３００…ＬＥＤ素子、３０１…ボンディングワイヤ、３０２…透明封止樹脂、３０３…リフレクター、３０４…リード、３０５…蛍光体、３０６…ダイボンド材、４００…銅張積層板、４０１…基材、４０２…白色樹脂層、４０３…銅箔、４０４…透明封止樹脂、４０８…接着層、４０９…ボンディングワイヤ、４１０…光半導体素子、５００，６００…光半導体装置、６０１…基材、６０２…導体部材、６０３…白色樹脂層、６０４…透明封止樹脂、６０８…接着層、６０９…ボンディングワイヤ、６１０…光半導体素子。
【図１】
0006343552.tif 000010
【図２】
0006343552.tif 000011
【図３】
0006343552.tif 000012
【図４】
0006343552.tif 000013
【図５】
0006343552.tif 000014
【図６】
0006343552.tif 000015
【図７】
0006343552.tif 000016
【図８】
0006343552.tif 000017
【図９】
0006343552.tif 000018